이하 에 기재 된 방법 에 따라서 셀룰로오스 에스테르 필름 의 알칼리 비누화 처리 를 행한 후 , 편광판 을 제조 하 고 , 미처리 시료 의 평행 투과율 ( H 0 ) 과 직행 투과율 ( H 90 ) 을 측정 하 여 하 기 식 에 따라서 편 광도 를 산출 하 였 다 . 그 후 , 각각 의 편광판 을 선샤인 웨더 미터 500 시간 , UV 컷 트 필터 가 없 는 조건 에서 강제 열화 처리 를 실시 한 후 , 재차 열화 처리 후 의 평행 투과율 ( H 0 ') 과 직행 투과율 ( H 90 ') 을 측정 하 고 , 하 기 식 에 따라서 편광 도 P 0 , P 500 을 산출 하 여 편광 도 변화 량 을 하 기 식 에 의해 구하 였 다 .